aケイ酸カルシウムセメント、bアルミン酸カルシウムセメント、c少なくとも一種の三官能性ポリアルキレングリコール、d場合により硫酸カルシウムを含有する無機結合剤系。aポルトランドセメント、bアルミナセメント、c少なくとも1種の三官能性ポリアルキレングリコール、d場合により硬セッコウを有することを特徴とする、請求項1記載の無機結合剤系。aポルトランドセメント10~30質量、bアルミナセメント1~10質量、cトリメチロールプロパン又はグリセリン並びにポリエチレングリコール、ポリプロピレングリコール及び/又はポリテトラメチレングリコールを基礎する少なくとも1種の三官能性ポリアルキレングリコール0.05~5質量、d硬セッコウ0~20質量を含有することを特徴とする、請求項1又は2記載の無機結合剤系。さらに、石英砂20~60質量、更なるセメント急結剤0.1~4質量、セメント遅延剤0.1~2質量が含有されていることを特徴とする、請求項1から3までのいずれか1項記載の無機結合剤系。前記セメント系がドライブレンドモルタルであることを特徴とする、請求項1から4までのいずれか1項記載の無機結合剤系。液化剤、再分散性ポリマー粉末、消泡剤、安定化剤、保水剤、増粘剤、制塵材、急結剤、遅延剤及び顔料の群からの少なくとも1種の更なる添加剤が含有されていることを特徴とする、請求項1から5までのいずれか1項記載の無機結合剤系。更なる急結剤若しくは遅延剤として、水酸化物、無機酸及び/又は有機酸及び/又はそれらの塩並びにアルカリ金属炭酸塩又はこれらの化合物の混合物が用いられることを特徴とする、請求項1から6までのいずれか1項記載の無機結合剤系。更なる急結剤若しくは遅延剤として、水酸化カルシウム、クエン酸及び/又はそれらの塩、炭酸リチウム、炭酸ナトリウム及び/又は炭酸カリウム又はこれらの化合物の混合物が用いられることを特徴とする、請求項1から7までのいずれか1項記載の無機結合剤系。前記セメント系が、充填材として、石英砂、石英粉、石灰石、重晶石、方解石、苦灰石、滑石、カオリン、雲母及び白亜の群からの少なくとも1種の化合物を含有することを特徴とする、請求項1から8までのいずれか1項記載の無機結合剤系。前記セメント系が、充填材30~60質量、ケイ酸カルシウムセメント10~30質量、アルミン酸カルシウムセメント1~10質量、少なくとも1種の三官能性ポリアルキレングリコール0.05~5質量及び場合により少なくとも1種の更なる急結剤及び/又は遅延剤0.005~1質量及び硫酸カルシウム0~20質量を含有することを特徴とする、請求項1から9までのいずれか1項記載の無機結合剤系。前記セメント系が、潜在水硬性の固体成分1~15質量を含有することを特徴とする、請求項1から10までのいずれか1項記載の無機結合剤系。前記セメント系が、フィラー、たたき材又はレベリング材として用いられることを特徴とする、請求項1から11までのいずれか1項記載の無機結合剤系。以下の成分aケイ酸カルシウムセメント及びbアルミン酸カルシウムセメント及び場合によりc硫酸カルシウムを包含するセメント系用の急結剤としての、少なくとも1種のポリアルキレングリコールの使用。前記ポリアルキレングリコールが、ポリエチレングリコール、ポリプロピレングリコール及び/又はポリテトラメチレングリコールであることを特徴とする、請求項13記載の使用。請求項1から12までのいずれか1項記載の前記無機結合剤系を5~15°Cの温度で加工する方法。